(57)【要約】装置（１０）は、ポリマーの鋼裏打ちフォイルスタンピングプレートを硬化させる。本装置（１０）は、硬化すべきプレートを載置する表面（１２）を提供するハウジング（１１）を備えている。磁石（１６）が設けられて、鋼裏張りポリマープレートを表面（１２）と接触する位置へ進ませる。ポリマープレートは、６０〜７０°Ｃで５〜１０分間、８８〜９８°Ｃで５〜１０分間、１１６〜１２６°Ｃで２０〜４５分間、さらに１３５〜１４０°Ｃで５〜１０分間、加熱される。ポリマープレートは、フォイルを紙またはプラスチックなどの別の材料にスタンピングまたはエンボシングするのに使用される。
2004525237.tif 000002
【特許請求の範囲】
【請求項１】
感光性ポリマープレートを硬化させる方法であって、
該感光性ポリマープレートを加熱プレートに固定するステップと、
該加熱プレートを作動させて、それによって前記感光性ポリマープレートを、
（ｉ）６０〜７０°Ｃで５〜１０分間、
（ｉｉ）８８〜９８°Ｃで５〜１０分間、
（ｉｉｉ）１１６〜１２６°Ｃで２０〜４５分間、及び
（ｉｖ）１３５〜１４０°Ｃで５〜１０分間、
加熱するステップとを含む方法。
【請求項２】
前記ステップの（ｉ）の温度は、約６５°Ｃ、（ｉｉ）の温度は、約９３°Ｃ、（ｉｉｉ）の温度は、約１２１°Ｃ、（ｉｖ）の温度は、約１４０°Ｃである請求の範囲第１項に記載の感光性ポリマープレートを硬化させる方法。
【請求項３】
前記感光性ポリマープレートは、鋼裏張りを有し、前記加熱プレートは、磁石を有し、前記感光性ポリマープレートを接触する位置へ進ませる請求の範囲第１項または第２項に記載の感光性ポリマープレートを硬化させる方法。
【請求項４】
前記加熱プレートは、放射熱を加えることによって加熱される請求の範囲第１項〜第３項に記載の感光性ポリマープレートを硬化させる方法。
【請求項５】
鋼裏張りされた感光性ポリマープレートを硬化させる装置であって、
前記感光性ポリマープレートを載置する加熱プレートであって、前記感光性ポリマープレートを該加熱プレートと接触する位置へ進ませる磁石を有する加熱プレートと、
該加熱プレートと作用結合されて、それの温度を上昇させるヒータと、
該ヒータと作用結合されて、前記加熱プレートの温度、及び前記感光性ポリマープレートを所望温度で加熱する時間長さを決定する制御手段と、
を備えた感光性ポリマープレートを硬化させる装置。
【請求項６】
前記加熱プレートを選択的に冷却して、前記感光性ポリマープレートを取り外すことができるようにする手段を備えた請求の範囲第５項に記載の感光性ポリマープレートを硬化させる装置。
【請求項７】
実質的に添付図面を参照しながら以上に記載した、ポリマープレートを硬化させる方法。
【請求項８】
実質的に添付図面を参照しながら以上に記載した、鋼裏張りポリマープレートを硬化させる装置。
【発明の詳細な説明】
【技術分野】
【０００１】
本発明は、スタンピング及びエンボシングに用いられる感光性ポリマーを硬化させる方法及び装置に関する。
【背景技術】
【０００２】
オーストラリア国特許出願第１７６１８／９５号には、鋼裏張りポリマープレートを所定位置に固定するために使用される磁気保持装置が記載されている。薄い金属フォイルまたは箔を紙、カード、プラスチック材料または同様な媒体に転写するために、力及び熱がプレートに加えられる。
【０００３】
約１０年前に感光性ポリマーが市場に導入された時、それは、フォイルスタンピングに使用できるものとして推進された。効果的にフォイルスタンピングを行うためには、感光性ポリマーが、マグネシウム、黄銅、亜鉛、銅及び鋼などのさらに以前からある材料と同様な熱伝導率を有する必要があった。それはまた、熱及び圧力の組み合わせにもうまく対処する必要があった。
【０００４】
感光性ポリマーを使用することには、洗浄に酸ではなく水を用いること、粒状仕上げではなく滑らかな仕上がりであること、材料コスト及びプレート製造装置のコストが低いことなど、従来材料に比べて多くの利点を有していた。
【０００５】
上記オーストラリア国特許出願の磁気保持装置は、感光性ポリマーへの熱の伝達を向上させるので、感光性ポリマーの使用を促進した。それは、プレートを所定位置に固定するための接着テープの必要性を、したがって、熱伝導率及び洗浄に関する問題を克服した。さらに、上記磁気保持装置を使用することによって、プレートの簡単な着脱が容易になった。
【０００６】
通常、感光性ポリマーの硬化は、最初に感光性ポリマーをネガフィルムで真空状態においてブラックライトに３〜５分間感光させ、感光性ポリマーを３〜５分間洗浄し、感光性ポリマーを乾燥させ、次に再び感光性ポリマーをブラックライトで４〜６分間感光させることによって行われた。フォイルスタンピングの場合、感光性ポリマーを硬化する必要があり、これは、約１５分間にわたって約１５０°Ｃで加熱することによって行われた。これは、「ポストベーキング」と呼ばれた。感光性ポリマープレートを硬化させるために使用可能な専用の装置がないので、この「ポストベーキング」は通常、フォイルスタンピング装置内で行われた。
【０００７】
フォイルスタンピングに感光性ポリマーを使用することは、利点もあるが、その寿命が短いことが障害になっている。一般的にプレートは、約５００〜１０００回の使用寿命を有していた。そのような予想寿命は、フォイルスタンピングなどのグラフィックアートの分野では通常容認できない。
【０００８】
国際出願ＰＣＴ−ＡＵ第００−００４８２号には、オーストラリア国特許出願第１７６１８／９５号に記載されている装置である上記磁気保持装置の変更形が記載されている。
【０００９】
鋼裏張り感光性ポリマープレートを硬化させる従来の知られている装置は通常、複雑であり、従って製造コストが高かった。それらはまた、信頼性がないこともわかっている。さらなる欠点として、それらが占める空間がある。
【発明の開示】
【発明が解決しようとする課題】
【００１０】
本発明の目的は、上記欠点を克服するか、相当に改善することである。
【課題を解決するための手段】
【００１１】
本明細書には、感光性ポリマープレートを硬化させる方法であって、
感光性ポリマープレートを加熱プレートに固定するステップと、
加熱プレートを作動させて、それによって感光性ポリマープレートを、
（ｉ）６０〜７０°Ｃで５〜１０分間、
（ｉｉ）８８〜９８°Ｃで５〜１０分間、
（ｉｉｉ）１１６〜１２６°Ｃで２０〜４５分間、及び
（ｉｖ）１３５〜１４０°Ｃで５〜１０分間、
加熱するステップとを含む方法が開示されている。
【００１２】
好ましくは、ステップの（ｉ）の温度は約６５°Ｃ、（ｉｉ）の温度は約９３°Ｃ、（ｉｉｉ）の温度は約１２１°Ｃ、（ｉｖ）の温度は約１４０°Ｃである。
【００１３】
好ましくは、感光性ポリマープレートは、鋼裏張りを有し、加熱プレートは、感光性ポリマープレートをそれと接触する位置へ進ませる磁石を有する。
【００１４】
好ましくは、加熱プレートは、放射熱を加えることによって加熱される。
【００１５】
本明細書にはさらに、鋼裏張りされた感光性ポリマープレートを硬化させる装置であって、
感光性ポリマープレートを載置する加熱プレートであって、感光性ポリマープレートを加熱プレートと接触する位置へ進ませる磁石を有する加熱プレートと、
加熱プレートと作用結合されて、それの温度を上昇させるヒータと、
ヒータと作用結合されて、加熱プレートの温度、及び感光性ポリマープレートを所望温度で加熱する時間長さを決定する制御手段と、
を備えた装置が開示されている。
【００１６】
好ましくは、上記装置は、加熱プレートを選択的に冷却して感光性ポリマープレートを取り外すことができるようにする手段を備えている。
【発明を実施するための最良の形態】
【００１７】
次に、添付の図面を参照しながら、本発明の好適な実施形態を例示として説明する。
【００１８】
添付図面には、感光性ポリマーの鋼裏張りフォイルスタンピングプレートを硬化させる装置１０が概略的に示されている。装置１０は、中空ハウジング１１を備え、それに設けられた表面１２上に、硬化すべきプレートが載置される。プレート１２を外周フランジ１３が取り囲んでおり、その上に蓋１４が載ることによって、硬化すべきプレートを入れるキャビティが形成される。表面１２は、複数の磁石１６を埋め込んたほぼ平坦なシート部材１５によって設けられている。磁石１６は、鋼裏打ちポリマープレートを表面１２と接触する位置へ進ませるために設けられている。
【００１９】
ハウジング１１には、内部に加熱素子１８を配置するキャビティ１７が設けられている。加熱素子１８は制御回路１９と組み合わされており、それによってプレート１５の熱、及び感光性ポリマープレートが受ける温度が制御される。制御回路１９は、感光性ポリマープレートが受ける熱サイクルを制御するように働く。
【００２０】
回路１９は、４本の線を２２０、２４０または３８０ボルトなどの供給電圧に接続するための接続部２０を有する。３本の線にリレー２１が組み合わされており、これらの線は次にコントローラ２２に接続されている。コントローラ２２は、加熱素子１８に直接的に接続されて、それに電力を供給する。詳細に言うと、コントローラ２２は、事前プログラムされたデジタルプロセッサであって、これはサーモスタット２３から情報を受け取る。コントローラ２２は、素子１８への電力供給を、したがって、プレートが受ける熱サイクルを制御する。コントローラ２２は、スイッチ２４でサーモスタット２３と協働する。サーモスタット２３はスイッチ２７で、加熱中のプレートの温度を表す信号を発生する。
【００２１】
主電源スイッチ２５が、サーモスタット２３の接続を行う一方、ヒューズ２６がスイッチ２５と直列に設けられている。ランプ２７及び２８は、装置１０が主電源に接続される時、及び装置１０が作動中である時を表示する。
【００２２】
加熱素子１８は、ポリマープレートを、
６０〜７０°Ｃで５〜１０分間、次に８８〜９８°Ｃで５〜１０分間、次に１１６〜１２６°Ｃで２０〜４５分間、さらに次に１３５〜１４０°Ｃで５〜１０分間、加熱するように制御される。好ましくは、プレートは、約６５°Ｃで５〜１０分間、９３°Ｃで５〜１０分間、１２１°Ｃで２０〜４５分間、さらに次に１４０°Ｃで５〜１０分間、加熱される。
【図面の簡単な説明】
【００２３】
【図１】オーストラリア国特許出願第１７６１８／９５号及び国際出願ＰＣＴ−ＡＵ第００−００４２８号に記載されているような感光性ポリマーの鋼裏張りフォイルスタンピングプレートを硬化させる装置の概略斜視図である。
【図２】図１の装置の概略側面図である。
【図３】図１の装置の概略上面図である。
【図４】図１の装置の概略的な端部断面図である。
【図５】図１の装置に用いられる概略的な回路図である。
【国際公開パンフレット】
2004525237.tif 000003
2004525237.tif 000004
2004525237.tif 000005
2004525237.tif 000006
2004525237.tif 000007
2004525237.tif 000008
2004525237.tif 000009
2004525237.tif 000010
2004525237.tif 000011
2004525237.tif 000012
【国際調査報告】
2004525237.tif 000013
2004525237.tif 000014